МИШЕНЬ ДЛЯ ПОЛУЧЕНИЯ РАДИОНУКЛИДОВ И СПОСОБ ЕЕ ИЗГОТОВЛЕНИЯ (ВАРИАНТЫ)

1. Мишень для получения радионуклидов при облучении потоком ускоренных заряженных частиц, включающая облучаемый образец, размещенный на охлаждаемой во время облучения медной подложке, поверх которого выполнен защитный слой металла, отличающаяся тем, что облучаемый образец выполнен из материала на основе композиции из природной или обогащенной сурьмы и другого металла, причем в качестве металла в композиции использован титан или алюминий, или никель, или медь, а облучаемый образец приварен к подложке.
2
2. Способ изготовления мишени для получения радионуклидов, включающий приготовление облучаемого образца, размещение его на охлаждаемой во время облучения медной подложке и покрытие его снаружи защитным слоем металла, отличающийся тем, что в качестве материала облучаемого образца используют материал на основе композиции сурьмы и другого металла, причем в качестве металла в композиции используют титан или алюминий, или никель, или медь, облучаемый образец приваривают к охлаждаемой подложке путем диффузионной сварки, которую проводят при удельном давлении на площадь облучаемого образца от 80 до 160 кг/см и температуре не менее 360 и не более 440°С.
2
3. Способ по п.2, отличающийся тем, что диффузионную сварку проводят предпочтительно при удельном давлении на площадь облучаемого образца от 90 до 100 кг/см.
4. Мишень для получения радионуклидов при облучении потоком ускоренных заряженных частиц, включающая массивный монолитный облучаемый образец, содержащий природную или обогащенную сурьму и заключенный в герметичную оболочку, размещенную в потоке охлаждающей жидкости, отличающаяся тем, что массивный монолитный облучаемый образец выполнен из материала на основе композиции сурьмы и другого металла, причем в качестве металла в композиции использован титан или алюминий, или никель, или медь, а герметичная оболочка выполнена из металлического титана или металлического ниобия, или нержавеющей стали, или металлического никеля.
5. Мишень по п.4, отличающаяся тем, что герметичная оболочка приварена к облучаемому образцу.
6. Мишень по п.4, отличающаяся тем, что поверх герметичной оболочки из металлического титана выполнен защитный слой из металлического никеля, причем толщина слоя находится в пределах от 40 до 100 мкм.
7. Способ изготовления мишени для получения радионуклидов, включающий использование массивного монолитного облучаемого образца, содержащего природную или обогащенную сурьму, заключение массивного монолитного облучаемого образца в оболочку и ее герметизацию, отличающийся тем, что в качестве материала массивного монолитного облучаемого образца используют материал на основе композиции сурьмы и другого металла, причем в качестве металла в композиции используют титан или алюминий, или никель, или медь, в качестве материала герметичной оболочки используют металлический титан или металлический ниобий, или нержавеющую сталь, или металлический никель.
2
8. Способ по п.7, отличающийся тем, что оболочку приваривают к облучаемому образцу и герметизируют путем диффузионной сварки, которую проводят при удельном давлении на площадь облучаемого образца от 200 до 320 кг/см.
9. Способ по любому из пп.7 и 8, отличающийся тем, что при использовании композиции из соединений сурьмы с титаном, оболочку приваривают к облучаемому образцу и герметизируют при температуре от 600 до 1000°С.
2
10. Способ по любому п.7 и 8, отличающийся тем, что при использовании композиции из соединений сурьмы с титаном оболочку приваривают к облучаемому образцу и герметизируют предпочтительно при удельном давлении от 250 до 290 кг/см и температуре от 800 до 900°С.
11. Способ по п.7, отличающийся тем, что снаружи герметичную оболочку из металлического титана покрывают защитным слоем из металлического никеля путем диффузионной сварки никелевой фольги к поверхности оболочки.
4
12. Способ по п.7, отличающийся тем, что снаружи герметичную оболочку из металлического титана покрывают защитным слоем из металлического никеля путем разложения карбонила никеля (Ni(CO)) на нагреваемой оболочке в динамическом вакууме при температуре не менее 400°С.
13. Способ по п.7, отличающийся тем, что снаружи герметичную оболочку из металлического титана покрывают защитным слоем путем электролитического покрытия титана сначала медью и затем электролитического покрытия медного слоя никелем.
14. Способ по п.7, отличающийся тем, что при использовании композиции из соединений сурьмы с титаном оболочку из металлического никеля выполняют путем электролитического покрытия массивного монолитного облучаемого образца слоем никеля.
15. Способ по любому пп.11-14, отличающийся тем, что толщина слоя из металлического никеля находится в пределах от 40 до 100 мкм.
16. Способ по п.7, отличающийся тем, что оболочку герметизируют путем лазерной или электронно-лучевой сварки.